(57)【特許請求の範囲】
【請求項１】
カソード（２）、アノード（３）、および前記アノードと前記カソードとの間の、電解質を含浸させたセパレータ（４）を含む少なくとも１つの電気化学セルと、電流コネクタの１つ（５０）が前記アノードに接続され、電流コネクタのもう１つ（４０）が前記カソードに接続される２つの電流コレクタと、出力端子を形成する前記電流コレクタの一部分が貫通しながらシール密封性を備えて前記電気化学セルを収納するように配置されるケーシング（６）とを含む、Ｌｉイオン蓄電池などのリチウム電気化学的蓄電池の容量を再生するための方法であって、
（ａ）リチウムイオンの総量を評価するステップと、
（ｂ）リチウムイオンの前記評価された総量が、しきい値以下であるとき、前記ケーシングの脱リチオ化を引き起こすように、前記カソードまたはアノードと前記ケーシングとの間に電流を印加するステップとを含み、
前記ケーシングはさらに、一方では前記電気化学セルの前記アノードおよびカソード電極との、他方では前記ケーシングとの間に、電気絶縁性でもありかつイオン伝導性でもある要素（７）を収納するように配置され、前記ケーシングは、リチウムイオンを蓄えるための少なくとも１つのゾーン（６１）を含む、方法。
【請求項２】
前記評価ステップ（ａ）は、参照電極の電位を測定することによって実行される、請求項１に記載の再生方法。
【請求項３】
前記評価ステップ（ａ）は、前記蓄電池の初期容量に関して容量差を測定することによって実行される、請求項１に記載の再生方法。
【請求項４】
前記評価ステップ（ａ）は、電気化学的インピーダンスを測定することによって実行される、請求項１に記載の再生方法。
【請求項５】
前記電流の前記印加ステップ（ｂ）は、電子デバイスを用いた調節により実行される、請求項１から４のいずれか一項に記載の再生方法。
【請求項６】
前記電子デバイスは、再生される容量を決定するために、時間の関数として前記電流の積分を計算するのに適している、請求項５に記載の再生方法。
【請求項７】
カソード（２）、アノード（３）および前記アノードとカソードとの間の、電解質を含浸させたセパレータ（４）を含む少なくとも１つの電気化学セルＣと、
電流コネクタの１つ（５０）が前記アノードに接続され、電流コネクタのもう１つ（４０）が前記カソードに接続される２つの電流コレクタと、
出力端子を形成する前記電流コレクタの一部分が貫通しながらシール密封性を備えて前記電気化学セルを収納するように配置されるケーシング（６）と
を含む、Ｌｉイオン蓄電池などのリチウム電気化学的蓄電池（Ａ）であって、
前記ケーシングはさらに、一方では前記電気化学セルの前記アノードおよびカソード電極との、他方では前記ケーシングとの間に、電気絶縁性でもありかつイオン伝導性でもある要素（７）を収納するように配置され、前記ケーシングは、リチウムイオンを蓄えるための少なくとも１つのゾーン（６１）を含む、リチウム電気化学的蓄電池（Ａ）。
【請求項８】
前記ケーシングの材料は、ｘが０から１の間に含まれる化学式ＬｉｘＡｌのリチウムアルミニウム合金である、請求項７に記載の蓄電池。
【請求項９】
化学式ＬｉｘＡｌの前記リチウムアルミニウム合金は、アルミニウムで作られている基板の電気化学的リチオ化のプロセスによって得られる、請求項８に記載の蓄電池。
【請求項１０】
前記ケーシングは、リチウムイオンの拡散に対する障壁を形成する拡散障壁層を含む、請求項７から９のいずれか一項に記載の蓄電池。
【請求項１１】
前記拡散障壁層は、酸化アルミニウムまたはアルミナＡｌ２Ｏ３で作られている、請求項１０に記載の蓄電池。
【請求項１２】
前記電気絶縁性でかつイオン伝導性の要素は、ポリフッ化ビニリデン（ＰＶＤＦ）、ポリ酢酸ビニル（ＰＶＡ）、ポリメチルメタクリレート（ＰＭＭＡ）、ポリオキシエチレン（ＰＯＥ）およびポリエチレンテレフタレート（ＰＥＴ）から選択されるポリマー、またはポリプロピレン、ポリエチレンもしくはセルロースなどのポリオレフィンから選択されるポリマーで作られている少なくとも１つのフィルムから成る、請求項７から１１のいずれか一項に記載の蓄電池。
【請求項１３】
前記電気絶縁性でかつイオン伝導性の要素は、前記ケーシングの前記基板の内面に堆積される保護層である、請求項７から１１のいずれか一項に記載の蓄電池。
【発明の詳細な説明】
【技術分野】
【０００１】
本発明は、少なくとも１つの電極へのリチウムの挿入もしくは脱挿入、または言い換えればインターカレーション−デインターカレーションの原理に従って動作するリチウム電気化学的発電装置の分野に関する。
【０００２】
本発明はより詳しくは、電解質を含浸させたセパレータの両側のアノード（負電極）およびカソード（正電極）から成る少なくとも１つの電気化学セルと、その１つがアノードに接続され、もう１つがカソードに接続される２つの電流コレクタと、また極とも呼ばれる出力端子を形成する電流コレクタの一部分が貫通しながらシール密封性を備えて電気化学セルを収納するように配置されるケーシングとを含むＬｉイオン型のリチウム電気化学的蓄電池に関する。
【０００３】
セパレータは、１つまたは複数のフィルムから成ることもある。
【０００４】
本発明は、電気化学的発電装置の容量を再生するための方法を提供することを目標とする。
【０００５】
「容量再生」によって、ここでかつ本発明の文脈で意味されるものは、その構成セルの電極の材料によって最初に設定される蓄電池の容量、すなわち１時間内に取り出し可能な初期電力レベルの再構成である。
【０００６】
Ｌｉイオン蓄電池を参照して述べられるが、本発明は、任意のリチウム電気化学的蓄電池に当てはまる。
【背景技術】
【０００７】
図１および図２に概略的に例示されるものなど、リチウムイオン蓄電池または電池Ａは通常、正電極またはカソード２と負電極またはアノード３との間の、構成電解質を含浸させたセパレータ１から成る少なくとも１つの電気化学セルＣと、カソード２に接続される電流コレクタ４と、アノード３に接続される電流コレクタ５と、最後に、出力端子を形成する電流コレクタ４、５の一部分が貫通しながらシール密封性を備えて電気化学セルを含むように配置されるパッケージ６とを含む。
【０００８】
従来のリチウムイオン電池のアーキテクチャは、アノード、カソードおよび電解質を含む単一の電気化学セルを有するので、単極性として認定されることもあるアーキテクチャである。いくつかの種類の単極性アーキテクチャの幾何学的形状は、知られており、
−  米国特許出願公開第２００６／０１２１３４８号明細書において開示されるものなど円筒状の幾何学的形状、
−  米国特許第７３４８０９８号明細書および米国特許第７３３８７３３号明細書において開示されるものなどプリズム状の幾何学的形状、ならびに
−  米国特許出願公開第２００８／０６０１８９号明細書および米国特許出願公開第２００８／００５７３９２号明細書ならびに米国特許第７３３５４４８号明細書において開示されるものなど積み重ねられた幾何学的形状である。
【０００９】
構成電解質は、固体、液体またはゲルのこともある。液体またはゲルの形では、構成要素は、リチウムイオンが充電のためにカソードからアノードにかつ放電のためにその逆に移動することを可能にし、それによって電流を生成する、有機または液体イオン性電解質を吸収したポリマーまたは細孔性複合材料で作られている１つまたは複数のフィルムの形を取るセパレータを備えることもある。電解質は一般に、リチウム塩、典型的にはＬｉＰＦ６が追加される有機溶媒、例えば炭酸塩の混合物である。
【００１０】
正電極またはカソード２は、リン酸鉄リチウムＬｉＦｅＰＯ４、コバルト酸リチウムＬｉＣｏＯ２、任意選択で置換リチウムマンガン酸化物ＬｉＭｎ２Ｏ４もしくはＬｉＮｉｘＭｎｙＣｏｚＯ２ただしｘ＋ｙ＋ｚ＝１に基づく材料、例えばＬｉＮｉ０．３３Ｍｎ０．３３Ｃｏ０．３３Ｏ２、またはＬｉＮｉｘＣｏｙＡｌｚＯ２ただしｘ＋ｙ＋ｚ＝１に基づく材料、ＬｉＭｎ２Ｏ４、ＬｉＮｉＭｎＣｏＯ２もしくはリチウムニッケルコバルトアルミニウム酸化物ＬｉＮｉＣｏＡｌＯ２などの、一般に複合材料であるリチウムカチオンの挿入材料から成る。
【００１１】
負電極またはアノード３は非常にしばしば、カーボン、グラファイトから成り、またはＬｉ４ＴｉＯ５Ｏ１２（チタン酸塩材料）で作られているが、また任意選択でシリコンもしくはリチウムに、またはスズおよびその合金もしくはシリコンベースの複合材料にも基づいている。
【００１２】
リチウム挿入材料で作られているアノード３およびカソード２は、電流コレクタを形成する金属シート上に活性層の形で従来技法を使用して堆積されることもある。
【００１３】
正電極に接続される電流コレクタ４は、一般にアルミニウムで作られている。
【００１４】
負電極に接続される電流コレクタ５は、一般に銅、ニッケル被覆銅またはアルミニウムで作られている。
【００１５】
リチウムイオン蓄電池または電池は非常に明瞭に、順に積み重ねられる複数の電気化学セルを含むこともある。
【００１６】
従来は、Ｌｉイオン蓄電池または電池は、高電圧レベル、典型的には約３．６ボルトにおいて動作することを可能にする一対の材料をアノードおよびカソードに使用する。
【００１７】
目標とされる応用の種類に応じて、薄くかつ柔軟なリチウムイオン蓄電池か、または堅固な蓄電池を作成することが試みられ、パッケージはその時、柔軟かまたは堅固であり、堅固な場合には、いわばケーシングを形成する。
【００１８】
柔軟なパッケージは通常、接着結合によって積層された１つまたは複数のポリマーフィルムで覆われたアルミニウム層の堆積から成る多層複合材料から製造される。
【００１９】
図３は、この種の柔軟なパッケージ６を例示し、それは、極を形成し、電気化学セルの平面内に延びる２つのストリップ４、５の一部分４０、５０が貫通しながらシール密封性を備えて電気化学セルＣを含むように配置される。図３が示すように、ポリオレフィンベースのポリマー補強材６０が、ストリップ４、５の周りでのパッケージ６のヒートシールを改善するために提供されることもある。柔軟なパッケージの主な利点は、それらの軽さである。最高エネルギー密度を有するＬｉイオン蓄電池はしたがって、柔軟なパッケージを含む。これらの柔軟なパッケージの主な欠点は、作成されるシールに化学的抵抗力がないために、それらのシール密封性が、時間とともに大きく劣化することである。
【００２０】
Ｌｉイオン蓄電池または電池は、目標とされる応用が制約的（ｃｏｎｓｔｒａｉｎｉｎｇ）であるとき、例えば非常に高い圧力に耐えなければならず、より厳しいシール密封性レベル（典型的には１０−６ｍｂａｒ．ｌ／ｓヘリウムよりも低い）が必要とされる、もしくは長寿命が求められるとき、または宇宙もしくは航空分野などの高度に制約的な環境においては、堅固なパッケージまたはケーシングを含む。堅固なパッケージの主な利点は、その高いシール密封性であり、それは、ケーシングが溶接によって、一般にはレーザ溶接によって閉じられるので、長時間持続される。
【００２１】
それ故に、現時点においては、使用される１つの堅固なパッケージは、一般に軽くかつ安価な金属で作られ、典型的にはステンレス鋼（３１６Ｌもしくは３０４ステンレス鋼）またはアルミニウム（１０５０もしくは３００３Ａｌ）で、またはチタンでも作られている、金属ケーシングから成る。さらに、アルミニウムは一般に、以下で説明されるようなその高い熱伝導率係数のために望ましい。銅／ニッケルで作られたバイメタルコーティングのステンレス鋼で作られているケーシングは、すでに国際公開第２０１０／１１３５０２号において構想されている。
【００２２】
特に一体的にポリマーで作られている、プラスチックケーシングもまた、特に米国特許出願公開第２０１０／３１６０９４号明細書においてすでに構想されている。それらは、高い機械的強度を有するが、これらのケーシングは、それらの構成材料の価格のために、経済的に実行可能である見込みはほとんどない。
【００２３】
混成のポリマー／ファイバ材料で作られているケーシングもまた、構想されている。
【００２４】
堅固なパッケージの主な利点は、それらの高いシール密封性であり、それは、ケーシングが溶接によって、一般にレーザ溶接によって閉じられるので、長時間持続される。
【００２５】
大部分のＬｉイオン蓄電池ケーシングの幾何学的形状は、大部分の蓄電池電気化学セルが、スプーリングによって円筒状の幾何学的形状に巻かれるので、円筒状である。プリズム形状のケーシングもまた、すでに作成されている。
【００２６】
１０年よりも長い寿命の高容量Ｌｉイオン蓄電池のために通常製造される円筒形状の堅固なケーシングの種類の１つが、図４に例示される。
【００２７】
長手方向軸Ｘのケーシング６は、円筒状の側部ジャケット７、１つの端部における底部８、およびもう１つの端部におけるカバー９を含む。カバー９は、電流がそれを通って出力される端子または極４０、５０を担持する。出力端子（極）の１つ、例えば正端子４０は、カバー９に溶接され、一方もう１つの出力端子、例えば負端子５０は、負端子５０をカバーから電気的に絶縁するシール（図示されず）の介在がある状態でカバー９を貫通する。
【００２８】
パッケージが柔軟であるか堅固であるかに関係なく、今日に至るまでに構想されたすべてのケーシングにおいて、電気化学セルは実際には、外部に関して完全にシール密封性であるチャンバに含まれる。
【００２９】
リチウムイオン（Ｌｉイオン）蓄電池または電池の動作は、その中へ／そこからのリチウムイオンの挿入／脱挿入による、アノード（負電極）およびカソード（正電極）を構成する材料の可逆的酸化還元の原理に基づいている。この特性は、電池がエネルギーを電気化学的な形で蓄えることを可能にする。
【００３０】
例えば、充電中は、リチウムイオンは、カソードから脱挿入され、同じ量をアノードに挿入され、放電中は逆である。これらの挿入プロセスに使用されるリチウムイオンの量は、蓄電池または電池の容量に正比例する。
【００３１】
グラファイトで作られているアノードを有するＬｉイオン蓄電池の特定の場合には、充電状態においてこの電極に挿入されるリチウムのいくらかは、その表面と反応することもあることが、知られている。これは、不動態化フィルム（固体−電解質−相間（ＳＥＩ））を生成し、交換可能なリチウム、すなわち挿入／脱挿入されることが可能であるリチウムを消費する効果を有する。それ故に、蓄電池の容量は、リチウムのこの消費量に比例して下がる。
【００３２】
図５Ａおよび図５Ｂは、１００％の充電状態に対応する初期容量および交換可能なリチウムイオンの欠如によって生じる負電極におけるｘ％の充電損失による１００−ｘ％の充電状態に対応するより低い容量において、それらの充電の関数としてＬｉイオン蓄電池の電極の電位の曲線（上がカソードおよび下がアノード）をそれぞれ示す。
【００３３】
図５Ａと比較されるとき、図５Ｂに例示されるように、活性電極材料の電位は、交換可能なリチウムイオンの欠如のために、リチオ化／脱リチオ化による蓄電池の充電の極限状態の初期値（０および１００％）に達する能力はもはやない。
【００３４】
電池管理システム（ＢＭＳ）は特に、しきい電圧値、すなわち２つの活性挿入材料間の電位差に達した後で、電流の印加を停止する機能を有する。
【００３５】
充電の極限状態が、交換可能なリチウムイオンの欠如のためにｘ％だけ減少した値を有する場合には、ＢＭＳは、十分早期に電流の印加を停止せず、それによって活性挿入材料への過電圧を誘発し、それによってそれらの劣化を引き起こす。その上、容量の生じる損失は、これらの材料の劣化を引き起こす他の影響の出現を誘発する。
【００３６】
ある従来技術の文書は、交換可能なリチウムイオンの欠如に起因するＬｉイオン蓄電池での容量の損失の問題をすでに確認している。提案される解決法は、この欠如を補償するためにリチウムイオンが注入されることを可能にする。
【００３７】
特開２０１２−０８９４７１号公報は、Ｌｉイオン蓄電池の外部から、そのパッケージを通って、Ｌｉ＋リチウムイオンを注入するのに適した注射器の形を取る１つの機器を挿入することを提案する。より正確には、注射器は、電解質充填によって電解質生成物（ｅｌｅｃｔｒｏｌｙｔｅ  ｐｒｏｄｕｃｔ）と活性電池材料との間のイオン連続性を得ることを可能にする注入チューブと接触する電解質生成物それ自体を含むチャンバを含む。注入チューブは、活性蓄電池材料と電解質生成物との間での電子の交換を可能にするために電子伝導性である。電解質生成物は、蓄電池の２つの電極の活性材料の１つとの反応を自発的に生じさせるために、低い酸化還元電位を有する。生成物は、酸化還元反応に参加するリチウムイオンを含有する。それ故に、電極の１つの活性挿入材料および生成物を接触させることによって、イオン伝導および電子伝導を介してリチウムイオンを活性材料に挿入することが可能である。注射器を用いて外部からリチウムイオンを注入するこの解決法は、パッケージを通って注入チューブの侵入を可能にする部材を統合する蓄電池設計を必要とする。したがって、蓄電池の脆弱性は、増加し、漏えいのリスクは、無視できない。
【００３８】
国際公開第２０１２／２４２１１号、欧州特許第２５９５２３５号および特開２０１１−０７６９３０号公報は、それらに関する限り、電気化学セルのアノードおよびカソードに加えて、第３の電極、すなわち付加電極をＬｉイオン蓄電池に統合するための準備をする。このようにして統合される第３の電極は、リチウムイオンを蓄電池の活性挿入材料に注入するために取り出すことが可能であるリチウムイオンを含有するのに適している。この動作は、この第３の電極と蓄電池のアノードまたはカソードから選択される電極との間に電流を印加することによって電気化学的に実行される。この解決法はしたがって、付加電極の追加を必要とし、これは、蓄電池に体積および重量を追加するという欠点を有する。また第３の出力端子を蓄電池のアーキテクチャに追加することも必要であり、その端子は、この第３の電極と初期容量を再生するためにリチウムイオンが注入される電極との間に電流を印加するために、第３の電極に電気的に接続される。この第３の出力端子は、シール密封性であるフィードスルーを形成することによって、すなわち導電性要素がパッケージの壁から絶縁される状態で必ず作成されなければならない。この解決法はしたがって、Ｌｉイオン蓄電池のアーキテクチャを複雑にするという主な欠点を有する。
【００３９】
したがって、特にその中での過電圧の出現を防ぎ、その寿命を向上させるために、Ｌｉイオン蓄電池などのリチウム蓄電池の容量を再生するための既存の解決法をさらに改善する必要性がある。
【先行技術文献】
【特許文献】
【００４０】
【特許文献１】米国特許出願公開第２００６／０１２１３４８号明細書
【特許文献２】米国特許第７３４８０９８号明細書
【特許文献３】米国特許第７３３８７３３号明細書
【特許文献４】米国特許出願公開第２００８／０６０１８９号明細書
【特許文献５】米国特許出願公開第２００８／００５７３９２号明細書
【特許文献６】米国特許第７３３５４４８号明細書
【特許文献７】国際公開第２０１０／１１３５０２号
【特許文献８】米国特許出願公開第２０１０／３１６０９４号明細書
【特許文献９】特開２０１２−０８９４７１号公報
【特許文献１０】国際公開第２０１２／２４２１１号
【特許文献１１】欧州特許第２５９５２３５号明細書
【特許文献１２】特開２０１１−０７６９３０号公報
【発明の概要】
【発明が解決しようとする課題】
【００４１】
本発明の目的は、この必要性を少なくとも部分的に満たすことである。
【課題を解決するための手段】
【００４２】
これを行うために、その態様の最初のものによる本発明の主題は、アノード、カソード、およびアノードとカソードとの間の、電解質を含浸させたセパレータを含む少なくとも１つの電気化学セルと、その１つがアノードに接続され、もう１つがカソードに接続される２つの電流コレクタと、出力端子を形成する電流コネクタの一部分が貫通しながらシール密封性を備えて電気化学セルを収納するように配置されるケーシングとを含む、Ｌｉイオン蓄電池などのリチウム電気化学的蓄電池の容量を再生するための方法であり、
（ａ）リチウムイオンの総量を評価するステップと、
（ｂ）リチウムイオンの評価された総量が、しきい値以下であるとき、ケーシングの脱リチオ化を引き起こすように、カソードまたはアノードとケーシングとの間に電流を印加するステップとを含み、
ケーシングはさらに、一方では電気化学セルのアノードおよびカソード電極との、他方ではケーシングとの間に、電気絶縁性でもありかつイオン伝導性でもある要素を収納するように配置され、ケーシングは、リチウムイオンを蓄えるための少なくとも１つのゾーンを含む。
【００４３】
前文で述べられるように、リチウム蓄電池の電極（Ｌｉイオン蓄電池についてはアノード）におけるリチウムの消費は、交換可能なリチウムイオンの欠如を生じさせ、したがって容量の損失および時間とともに挿入材料のますます速くなる経年劣化につながる過電圧効果の出現を引き起こす。
【００４４】
本発明による解決法は、リチウム蓄電池の容量を再生し、電極の劣化を引き起こす過電圧の、充電または放電の終わりでの出現を防ぐために、リチウムイオンが活性材料の１つに注入されることを可能にするが、しかしながら、複雑でかつ制約的である、従来技術の解決法とは対照的に、本発明による解決法は、蓄電池の既存の構成要素、すなわちケーシングの中でリチウムイオンの貯蔵を実施する。それ故に、本発明による容量を再生するための解決法は、蓄電池のアーキテクチャを複雑にしないという最も重要な利点を有する。
【００４５】
本発明は最初に、失われたリチウムの総量、すなわち交換可能なリチウムイオンの欠如を評価することにある。
【００４６】
本発明による方法は、特定のＬｉイオン蓄電池アーキテクチャだけを必要とする。
【００４７】
それ故に、ケーシングは、蓄電池のアノードからもカソードからも電気的に絶縁される。追加される要素は、ケーシングの材料と活性リチウム挿入材料との間のイオン伝導、およびこれらの材料の電気絶縁を両方とも可能にする。本発明によると、２つの端子は、ケーシングから電気的に絶縁されることに気付くであろう。有利には、追加される要素については、アノードのリチウム挿入材料とカソードのそれとの間に配置される電解質含浸セパレータの材料と同じ材料を使用することが可能である。
【００４８】
最後に、ケーシングの構成材料は、電子伝導性であり、その結晶構造内にリチウムイオンを蓄えるために少なくとも１つのゾーンを含む。それ故に、本発明によると、蓄電池の最終組み立ての前に、交換可能なリチウムイオンの欠如を補償することができるリチウムの量をケーシングの中に直接統合するための準備がなされる。
【００４９】
本発明に従って提供される交換可能なリチウムの欠如の評価ならびにリチウム蓄電池およびリチウムを蓄えるための少なくとも１つのゾーンを有するそのケーシングのアーキテクチャの変更は、ＢＭＳかまたは蓄電池の維持を担当するオペレータが蓄電池のカソードまたはアノードとケーシングとの間に電流を印加することによってそのケーシングの脱リチオ化を実行することを可能にする。ケーシングの中のそれらの貯蔵ゾーンから取り出されるリチウムイオンは、次いで活性リチウム挿入材料に挿入され、それによって交換可能なリチウムが回復されることを可能にする。蓄電池の容量は、それによって直接再生される。
【００５０】
３つの変形が、本発明による評価ステップ（ａ）について構想されてもよく、すなわち、
−  参照電極の電位を測定するステップ。具体的には、電極の電位は、いわゆる単相材料である活性挿入材料については、挿入されるリチウムの総量の熱力学的表現であり、
−  蓄電池の初期容量に関して容量差を測定するステップ、ならびに
−  電気化学的インピーダンスを測定するステップ。具体的には、そのような測定は、リチウム消費反応によって作成された不動態化フィルム（ＳＥＩ）の総量の相関による推定を可能にする。
【００５１】
したがって、交換可能なリチウムの欠如量を計算することが可能である。
【００５２】
ステップ（ｂ）における電流の印加は、好ましくは電子デバイスを用いた調節によって実行される。電子デバイスは有利には、活性材料に注入されるリチウムの総量に正比例する再生容量を決定するために、時間の関数として電流の積分を計算するのに適している。
【００５３】
本発明はまた、その態様の別のものによると、
−  アノード、カソードおよびアノードとカソードとの間の、電解質を含浸させたセパレータを含む少なくとも１つの電気化学セルＣと、
−  その１つがアノードに接続され、もう１つがカソードに接続される２つの電流コレクタと、
−  出力端子を形成する電流コレクタの一部分が貫通しながらシール密封性を備えて電気化学セルを収納するように配置されるケーシングと
を含む、Ｌｉイオン蓄電池などのリチウム電気化学的蓄電池（Ａ）にも関し、
ケーシングはさらに、一方では電気化学セルのアノードおよびカソード電極との、他方ではケーシングとの間に、電気絶縁性でもありかつイオン伝導性でもある要素を収納するように配置され、ケーシングは、リチウムイオンを蓄えるための少なくとも１つのゾーンを含む。
【００５４】
ケーシングがそれから作られる材料、好ましくは金属は、良好な機械的性能を提供しなければならないだけでなく、またリチウムを蓄えることもできなければならない。
【００５５】
その良好な機械的強度のために、アルミニウムは、蓄電池ケーシングを作成するための有利な材料である。その上、本発明者らは、アルミニウムで作られている基板が、電気化学的にリチオ化されてもよく、ｘが０から１の間に含まれる化学式ＬｉｘＡｌのリチウムアルミニウム合金の取得につながることを示すことを可能にする試みを実行した。合金はそれ故に、ケーシングの厚さのいくらかを通って形成されてもよく、リチウム濃度は、ケーシングの全内部領域にわたって一様に深さとともに減少する。
【００５６】
リチウムイオンが、電池の寿命にわたって、それらが蓄えられるケーシングの中に拡散する場合には、リチウムイオンがケーシングの外側に拡散するのを防止するための方策が、有利には取られる。そのような状況では、蓄電池のケーシングは有利には、リチウムイオンの拡散に対する障壁を形成する拡散障壁層を含んでもよい。この障壁層は、ケーシング基板の外周部にまたはケーシング基板の厚さ内に作成されてもよい。拡散障壁層は好ましくは、酸化アルミニウムまたはアルミナ（Ａｌ２Ｏ３）で作られている層である。
【００５７】
第１の変形によると、電気絶縁性かつイオン伝導性の要素は有利には、ポリフッ化ビニリデン（ＰＶＤＦ）、ポリ酢酸ビニル（ＰＶＡ）、ポリメチルメタクリレート（ＰＭＭＡ）、ポリオキシエチレン（ＰＯＥ）およびポリエチレンテレフタレート（ＰＥＴ）から選択されるポリマー、またはポリプロピレン、ポリエチレンもしくはセルロースなどのポリオレフィンから選択されるポリマーで作られている少なくとも１つのフィルムから成る。
【００５８】
第２の変形によると、電気絶縁性かつイオン伝導性の要素は、ケーシングの基板の内面に堆積される保護層である。例として、この保護層は、酸化物層、炭酸塩層、その他であってもよい。
【００５９】
どんな変形であっても、電気絶縁性かつイオン伝導性の要素は、２つの端子をケーシングから絶縁しなければならない。
【００６０】
表現「リチウム挿入材料で作られているアノードまたはカソード」は、少なくとも１つのリチウム挿入材料およびポリマーで作られている少なくとも１つの結合剤を備える電極を意味すると理解される。任意選択で、電極はその上、電子伝導体、例えばカーボンファイバまたはカーボンブラックを備えてもよい。
【００６１】
表現「リチウム挿入材料」は、特に正電極については、マンガンを含有するとげ状の（ｓｐｉｎａｌ）リチオ化酸化物、薄板状のリチオ化酸化物、およびその混合物、ならびに化学式ＬｉＭｙ（ＸＯｚ）ｎのポリアニオン系枠組みのリチオ化酸化物から選択される材料を意味すると理解され、ただしＭは、Ｍｎ、Ｆｅ、Ｃｏ、Ｎｉ、Ｃｕ、Ｍｇ、Ｚｎ、Ｖ、Ｃａ、Ｓｒ、Ｂａ、Ｔｉ、Ａｌ、Ｓｉ、ＢおよびＭｏから選択される元素を表し、Ｘは、Ｐ、Ｓｉ、Ｇｅ、ＳおよびＡｓから選択される元素を表し、ｙ、ｚおよびｎは、正の整数である。
【００６２】
表現「リチウム挿入材料」はまた、特に負電極については、リチオ化または非リチオ化酸化チタン、例えばＬｉ４Ｔｉ５Ｏ１２またはＴｉＯ２から選択される材料を意味すると理解される。より詳しくは、負電極材料は、炭酸化材料、非リチオ化酸化チタンおよびそれらの誘導体ならびにＬｉ４Ｔｉ５Ｏ１２などのリチオ化酸化チタンおよびそれらの誘導体、ならびにその混合物から選択されてもよい。
【００６３】
表現「リチオ化誘導体」は、化学式Ｌｉ（４−ｘ１）Ｍｘ１Ｔｉ５Ｏ１２およびＬｉ４Ｔｉ（５−ｙ１）Ｎｙ１Ｏ１２の化合物を意味すると理解され、ただしｘ１およびｙ１はそれぞれ、０から０．２の間に含まれ、ＭおよびＮはそれぞれ、Ｎａ、Ｋ、Ｍｇ、Ｎｂ、Ａｌ、Ｎｉ、Ｃｏ、Ｚｒ、Ｃｒ、Ｍｎ、Ｆｅ、Ｃｕ、Ｚｎ、ＳｉおよびＭｏから選択される化学元素である。
【００６４】
表現「非リチオ化誘導体」はここでは、Ｔｉ（５−ｙ１）Ｎｙ１Ｏ１２を意味すると理解され、ただしｙ１は、０から０．２の間に含まれ、Ｎは、Ｎａ、Ｋ、Ｍｇ、Ｎｂ、Ａｌ、Ｎｉ、Ｃｏ、Ｚｒ、Ｃｒ、Ｍｎ、Ｆｅ、Ｃｕ、Ｚｎ、ＳｉおよびＭｏから選択される化学元素である。
【００６５】
一変形実施形態によると、すべてのアノードは、Ｌｉ４Ｔｉ５Ｏ１２で作られており、カソードは、ＬｉＦｅＰＯ４で作られている。
【００６６】
用語「セパレータ」は、ここではかつ本発明の文脈では、ポリフッ化ビニリデン（ＰＶＤＦ）、ポリ酢酸ビニル（ＰＶＡ）、ポリメチルメタクリレート（ＰＭＭＡ）、ポリオキシエチレン（ＰＯＥ）もしくはポリエチレンテレフタレート（ＰＥＴ）などの少なくとも１つのポリマー材料、またはポリプロピレン、ポリエチレンもしくはセルロースなどのポリオレフィンから選択されるポリマーによって形成される電気絶縁性のイオン伝導体を意味すると理解される。
【００６７】
本発明による電解質は、炭酸塩および少なくとも１つのリチウム塩の混合物によって形成される液体であってもよい。表現「リチウム塩」は、好ましくはＬｉＰＦ６、ＬｉＣｌＯ４、ＬｉＢＦ４およびＬｉＡｓＦ６から選択される塩を意味すると理解される。
【００６８】
別法として、電解質は、リチウムイオンに基づく１つまたは複数のイオン液体、すなわち室温で液体であるという特性を有する、有機または無機アニオンと錯体を形成するリチウムカチオンから形成される塩を備えてもよい。イオン液体は、アニオンの性質に応じて、親水性または疎水性であってもよい。イオン液体の例として、トリフルオロメタンスルホン酸（ＣＦ３ＳＯ３）、ビス（トリフルオロメタンスルホン酸）イミド［（ＣＦ３ＳＯ２）２Ｎ］およびトリス（トリフルオロメタンスルホン酸）メチド［（ＣＦ３ＳＯ２）３Ｃ］などの疎水性アニオンに基づくイオン液体に言及されてもよい。
【００６９】
他の利点および特徴は、実例としてかつ下記の図を参照して与えられる詳細な説明を読むことでより明確に明らかになるであろう。
【図面の簡単な説明】
【００７０】
【図１】リチウムイオン蓄電池の様々な要素を示す概略分解斜視図である。
【図２】従来技術によるその柔軟なパッケージを有するリチウムイオン蓄電池を示す正面図である。
【図３】従来技術によるその柔軟なパッケージを有するリチウムイオン蓄電池の透けて見える斜視図である。
【図４】ケーシングから成るその堅固なパッケージを有する従来技術による円筒状リチウムイオン蓄電池の斜視図である。
【図５Ａ】１００％の充電状態に対応する初期容量において、その充電の関数としてＬｉイオン蓄電池の電極の電位の曲線（上がカソードおよび下がアノード）を例示する図である。
【図５Ｂ】交換可能なリチウムイオンの欠如によって生じる負電極におけるｘ％の充電損失による１００−ｘ％の充電状態に対応するより低い容量において、その充電の関数としてＬｉイオン蓄電池の電極の電位の曲線（上がカソードおよび下がアノード）を例示する図である。
【図６】ケーシングから成るその堅固なパッケージを有する本発明によるリチウムイオン蓄電池の概略図である。
【発明を実施するための形態】
【００７１】
明確にするために、同じ参照番号が、図１から図６のすべてにおいて従来技術および本発明によるＬｉイオン蓄電池の同じ要素を指定するために使用されている。
【００７２】
本発明による様々な要素は、単に明確にするために示され、それらは、一定の縮尺でないことに気付くであろう。
【００７３】
図１から図５Ｂは、すでに前文において詳細に論評された。それらはしたがって、以下で述べられない。
【００７４】
本発明による蓄電池は、図６に示される。それは、カソード２とアノード３との間の、構成電解質を含浸させたセパレータ４から成る少なくとも１つの電気化学セルＣと、カソード２に接続される電流コレクタ４０と、アノード３に接続される電流コレクタ５０と、最後に、出力端子を形成する電流コレクタ４０、５０の一部分が貫通しながらシール密封性を備えて電気化学セルを含むように配置されるパッケージとしてのケーシング６とを含む。
【００７５】
長手方向軸Ｘのケーシング６は、円筒状の側部ジャケット７、１つの端部における底部８およびもう１つの端部におけるカバー９を含む。カバー９は、電流がそれを通って出力される極または端子４０、５０を担持する。出力端子（極）の各々、すなわち正端子４０および負端子５０は、正および負端子４０、５０をそれぞれカバー９から電気的に絶縁するシール４１、５１の介在がある状態でカバー９を貫通する。言い換えれば、２つの端子４０、５０は、ケーシング６から電気的に絶縁される。
【００７６】
ケーシング６は、アルミニウムで作られている。
【００７７】
ケーシング６は、リチウムイオンを蓄えるためのゾーン６１を含み、そのゾーンは、ケーシングの厚さのいくらかを通って形成されるリチウム含有合金の形で作成され、そのリチウム濃度は、ケーシング６の内面からこの領域の全体にわたって一様に減少する。
【００７８】
蓄電池はさらに、電気化学セルのアノード３およびカソード２とケーシング６との間に、電気絶縁性でもありかつイオン伝導性でもある、フィルムの形を取る要素７を含む。
【００７９】
最後に、ケーシング６は、端子６２を形成する突出部分を含み、それは、蓄電池の容量が以下で説明されるように再生されることを可能にする。第３の電極に接続される第３の端子を備える従来技術の蓄電池とは対照的に、前記端子は、ケーシング６への外部接続に役立つので、本発明による端子６２を密封する必要がない。
【００８０】
本発明による例示的蓄電池は、セルをスプーリングすることによって円筒状の幾何学的形状を備えて作成され、前記蓄電池は、直径５０ｍｍ、高さ１２５ｍｍ、および約１８Ａｈの初期容量である。
【００８１】
ケーシング６は、アルミニウムシートから作成され、その重量は、７５ｇである。
【００８２】
電極材料は、アノード３についてはグラファイトであり、カソード２についてはリン酸鉄リチウム（ＬｉＦｅＰＯ４）である。
【００８３】
初期容量は知られているため、蓄電池に含有される交換可能なリチウムイオンの総量を下記の計算式、
Ｃ＊３６００＊ＭＬｉ／Ｆ
によって計算することが可能であり、ただし下記のそれぞれの値、
ＭＬｉ＝６．９ｇ／ｍｏｌ（リチウムのモル質量）、
Ｆ＝９６５００Ｃ／ｍｏｌ（ファラデー定数）、および
Ｃ＝１８Ａｈを有する。
【００８４】
蓄電池は、４．６３ｇに等しい交換可能なリチウムイオンの量を含有する。
【００８５】
またアルミニウムケーシングの完全なリチオ化またはＬｉ−Ａｌ合金の場合には、この蓄電池のケーシング６に蓄えることができるリチウムイオンの総量を下記の計算式、
Ｍ＊ＭＬｉ／ＭＡｌ
によって計算することも可能である。
【００８６】
７５ｇに等しいケーシング６の質量Ｍおよび２７ｇ／ｍｏｌに等しいアルミニウムのモル質量ＭＡｌを用いると、１９．１７ｇに等しい貯蔵可能なリチウムの量が、得られ、すなわち蓄電池によって最初に使用される交換可能なリチウムイオンの総量よりも４倍以上高い値である。
【００８７】
ケーシング６はしたがって、リチウム貯蔵ゾーンとして全く十分である。具体的には、本発明者らは、Ｌｉイオン蓄電池の容量を再生するために、交換可能なリチウムの総量の約半分を蓄えることが妥当であると考える。リチウムのこの量よりも多くを蓄電池に注入することは、他の劣化の影響が優勢になることにつながることもあり、その時、本発明に従って蓄電池を再生することは、不可能であることが判明する。その上、ケーシング６の完全なリチオ化は、その機械的特性が蓄電池の目標とされる応用にとって不満足であることになる材料を作成することになる。
【００８８】
それ故に、交換可能なリチウムの総量の半分、すなわち２．３２ｇを詰め込まれた貯蔵ゾーンの場合には、得られる合金は、化学式Ｌｉ０．１２Ａｌ（ケーシング６のバルクの一様なリチオ化について）である。
【００８９】
実際には、そのケーシング６が、２つの電極２、３から絶縁され、その製造中にリチオ化される、そのような蓄電池の使用は、交換可能なリチウムの総量を増加させるためにＬｉ＋イオンが注入されることを可能にする。この動作は、ケーシング６の再生端子６２と２つの電極２または３の１つとの間に電流を通すことによって実行される。
【００９０】
蓄電池の初期容量は、このようにして再生される。
【００９１】
本発明による一例では、Ｌｉ＋イオンをカソード２に挿入することによってＬｉイオン蓄電池の容量を再生することが可能である。Ｌｉ＋イオンはまた、アノード３に挿入されてもよい。
【００９２】
再生すべき容量の総量が、計算された後、ケーシング６およびカソード２は、電流を調節するのに適した電子デバイス（図示されず）に電気的に接続される。具体的には、正電極の酸化還元電位は、リチオ化アルミニウムのそれよりも高く、本アーキテクチャは、イオンがこれらの２つの構成要素の間で交換されることを可能にするので、交換可能なリチウムの注入の望ましい効果につながる負電流が、確立されてもよい。
【００９３】
電子デバイスは、ケーシング６とカソード２との間の電流が調節されることを可能にする。
【００９４】
有利には、このデバイスはまた、再生容量を計算するために、時間の関数として電流を積分することもできる。好ましくは、電流は、活性材料へのリチウムイオンの一様な挿入を可能にするために、またケーシング６の金属の構造を破壊しないためにも、非常に低くなければならない。
【００９５】
このデバイスは、ＢＭＳに統合されてもよく、または蓄電池を再生したい外部オペレータによって制御されてもよい。
【００９６】
制限される電流が、ケーシングに統合されるリチウムイオンの容量に対して計算される。２．３２ｇのリチウムが、ケーシングに挿入される、すなわち９Ａｈの容量である、先の例の場合には、Ｃ／１００以下の電流領域が、使用される（９Ａｈ／１００ｈすなわち９０ｍＡ）。
【００９７】
挿入すべきリチウムの総量が挿入された後で、蓄電池を充電する／放電することの繰り返しは、再生が有効であることを検証するために実行されてもよい。
【００９８】
その内面６１に蓄えられたリチウムイオンを含有するケーシング６は、蓄電池の設計前に、リチオ化プロセスによって得られてもよい。例えば、電気化学的リチオ化を行うことが、構想できる。またリチウム含有アルミニウム合金を冶金学的に作成することが、構想されてもよい。
【００９９】
本発明は、今しがた述べられた例に限定されず、示される例の特徴は、例示されない変形において一緒に組み合わされてもよい。
【０１００】
Ｌｉイオン蓄電池を参照して述べられたが、本発明は当然、Ｌｉ＋リチウムイオンの挿入−脱挿入の原理に基づいて動作する任意の電気化学的発電装置に同様に適用されてもよい。
【符号の説明】
【０１０１】
１  セパレータ
２  カソード、正電極
３  アノード、負電極
４  電流コレクタ、ストリップ、セパレータ
５  電流コレクタ、ストリップ
６  パッケージ、ケーシング
７  側部ジャケット、要素
８  底部
９  カバー
４０  部分、極、端子
４１  シール
５０  部分、極、端子
５１  シール
６０  補強材
６１  ゾーン
６２  端子
Ａ  リチウム電気化学的蓄電池
Ｃ  電気化学セル
Ｘ  長手方向軸
【図１】
0006564779.tif 000002
【図２】
0006564779.tif 000003
【図３】
0006564779.tif 000004
【図４】
0006564779.tif 000005
【図５Ａ】
0006564779.tif 000006
【図５Ｂ】
0006564779.tif 000007
【図６】
0006564779.tif 000008